FR 2676451 A1 19921120 FR 9106068 A 19910515 PROCEDE POUR PREPARER UN LATEX A GROUPEMENTS FONCTIONNELS DE SURFACE ET LATEX OBTENU L'invention concerne un procédé pour préparer un latex copolymérique, présentant des groupements fonctionnels en surface, sous une forme stabilisée. Elle concerne également les latex obtenus par ce procédé et leur utilisation pour immobiliser des composés biologiquement actifs. Par latex, au sens de la présente invention, il faut entendre une émulsion d'un polymère ou copolymère naturel ou synthétique, notamment élastomère, dans un milieu aqueux, constituant un système colloïdal. Par groupement fonctionnel de surface selon l'invention, on entend un groupement réactif, du type thiol, amine, imido-ester, ou amidine, accessible et susceptible d'interagir par des liaisons physiques et/ou chimiques avec un composé biologiquement actif, à l'interface entre l'élastomère et le milieu comprenant ledit composé. Par composé biologiquement actif, au sens de la présente invention, on entend toute matière, produit ou molécule présentant une utilité, ou fonction technique ou résultat, dans un processus, procédé ou méthode, de nature biochimique, biologique, thérapeuthique, pharmacologique, etc... Ressortent notamment de cette définition - les principes actifs médicamenteux, - du matériel biologique tels que des enzymes, anticorps, antigènes, fragments d'ADN ou ARN, - des produits cosmétiques nutritifs, - des produits phytosanitaires. Les procédés actuellement utilisés pour préparer un polymère synthétique à groupements fonctionnels de surface consistent à effectuer une copolymérisation, en présence d'un amorceur, entre au moins un monomère de type vinylique et/ou styrénique et un monomère présentant des groupements dits précurseurs, c'est-à-dire des groupements qui, dans un milieu approprié, libèrent des groupements fonctionnels réactifs. Les composés biologiquement actifs sont ensuite immobilisés sur le copolymère par l'intermédiaire de ses groupements fonctionnels en surface ou après activation de ces derniers. L'invention concerne plus particulièrement un procédé pour préparer un copolymère, dont une étape intermédiaire consiste à obtenir un copolymère à groupements précurseurs cationiques. Les travaux de K.YAMAGUCHI et coll. qui font l'objet de la publication Makromol. Chem., Rapid Commun.10, 397 (1989) concernent la préparation de copolymères portant en surface des groupements thiol S-H, qui trouvent notamment une application dans l'immobilisation d'enzymes. Le procédé de synthèse décrit est en deux étapes, selon lesquelles on effectue une copolymérisation en émulsion du styrène avec le chlorure d'îsothiouronium en présence d'un agent amorceur cationique ou anionique, puis on hydrolyse en milieu basique les groupements précurseurs du copolymère cationique obtenu, pour libérer les groupements thiol fonctionnels. Cependant, le procédé de préparation de copolymères à groupements fonctionnels de surface, en présence d'un agent amorceur anionique conduit à de faibles rendements et est peu reproductible, de sorte que l'application industrielle de ce procédé présente peu d'intérêt. Le copolymère final obtenu par ce procédé en présence d'un amorceur cationique présente une teneur en groupements thiol faible et très inférieure à la teneur en sulfure du copolymère cationique portant les groupements précurseurs, c'est-à-dire avant hydrolyse. Ce résultat déterminé expérimentalement par titration est la conséquence de deux inconvénients, essentiellement - le milieu d'hydrolyse crée une déstabilisation du latex entraînant une agrégation des particules de copolymères dont les groupements thiol deviennent inacessibles, notamment au réactif de titration - le milieu d'hydrolyse accède difficilement aux groupements isothiouronium à l'intérieur du latex, et ces derniers sont peu ou non hydrolysés. La présente invention apporte une solution en proposant un procédé pour préparer une émulsion aqueuse d'un copolymère à groupements fonctionnels en surface, conduisant à un latex stabilisé dans lequel les groupements fonctionnels sont obtenus avec un rendement élevé et sont directement accessibles, notamment par des composés biologiquement actifs. Le procédé selon l'invention consiste - à effectuer une copolymérisation entre au moins un monomère de type vinylique ou styrénique et un monomère portant au moins un groupement précurseur cationique d'un groupement fonctionnel de surface, en présence d'un amorceur cationique ou non ionique, - à hydrolyser en milieu neutre ou basique, les groupements précurseurs cationiques pour libérer les groupements fonctionnels, et entre les étapes de copolymérisation et d'hydrolyse ou au plus tard pendant l'étape d'hydrolyse, une addition d'au moins un agent tensioactif est effectuée pour obtenir après hydrolyse un copolymère sous forme de latex stabilise. De façon surprenante, on observe que l'accessibilité aux groupements fonctionnels par des composés biologiquement actifs n'est pas gênée par la présence de l'agent tensioactif en surface du latex. Selon l'invention, l'agent tensioactif est non ionique ou cationique. On peut également utiliser un mélange d'agents tensioactifs non ioniques et/ou cationiques. L'agent tensioactif non ionique est préférentiellement choisi - parmi les agents tensioactifs comportant une fonction ester tels que les esters de glycol et d'acide gras, les esters de glycérol et d'acide gras, les esters de polyglycérol et d'acide gras, les esters de polyéthylèneglycol et d'acide gras, les esters de saccharose et d'acides gras, tels que ceux disponibles dans le commerce sous les marques SPAN et MONTANE, les esters de saccharose et de triglycérides, les esters de sorbitanne et d'acides gras et les esters de sorbitanne polyoxyéthyléné, tels que ceux commercialisés sous les marques TWEEN et MONTANOX - parmi les agents tensioactifs comportant une fonction éther, tels que les éthers de polyoxyéthylèneglycol et d'alkylphénol, tels que ceux commercialisés sous les marques TRITON, IGEPAL, SURFONIL et NONIDET, et les éthers de polyoxyéthylèneglycol et d'alcool gras, tels que ceux connus sous les marques BRIJ, LUBROL et AL - parmi les agents tensioactifs à fonction amide - parmi les sucres glycosylés tels que les alkylglycosides et les alkylthioglycosides - parmi les agents tensioactifs de formule générale (I) H-(OCH2CH2)a(OCH2CH(CH3))b (OCH2CH2)c (I) dans laquelle a, b, c, représentent des nombres entiers et a et c statistiquement sont des nombres entiers identiques. Selon une mise en oeuvre préférentielle du procédé, l'agent tensioactif est un ester de sorbitanne polyoxyéthyléné et en particulier le monolaurate de polyoxyéthylène sorbitanne, commercialisé sous la marque TWEEN 20. Selon une autre mise en oeuvre avantageuse du procédé, l'agent tensioactif est le t. octylphénoxypolyéthoxyéthanol commercialisé sous la marque TRITON X-405 ou l'octylphénolpolyéthylèneoxyde commercialisé sous la marque NONIDET P 40. L'agent tensioactif cationique est préférentiellement choisi: - parmi les dérivés à azote aliphatique, tels que les sels d'ammonium quaternaire de formule générale (II) dans laquelle r1, r2, et r3 chacun indépendamment représente des radicaux alkyles à chaîne courte tels que Cl, C2, C3 ; R représente un radical alkyle à longue chaîne linéaire ou ramifiée, de préférence de C6 à C25, un aryle substitué ou non substitué, tel que phényle, benzyle ou un hétérocycle ;X représente un halogène tel que iode, brome, fluor ou chlore, un groupement sulfonyle tel que éthyl et aryl sulfonyles ; parmi ces dérivés, on choisira préférentiellement l'iodure de n-octyltriméthylammonium, le bromure de n-décyltriméthylammonium, le bromure de n-dodécyltriméthylammonium et le bromure de n-hexadécyltriméthylammonium - parmi les dérivés à azote hétérocyclique, notamment les sels d'alkylpyridinium, de formule générale (III) dans laquelle R représente un radical alkyle à longue chaîne linéaire ou ramifiée, de préférence de C6 à C25, un aryle substitué ou non substitué, tel que phényle, benzyle ou un hétérocycle ;X représente un halogène tel que iode, brome, fluor ou chlore, un groupement sulfonyle tel que éthyl- et arylsulfonyles - parmi les sels d'alkylquinolinium, de formule générale (IV) dans laquelle R représente un radical alkyle à longue chaîne linéaire ou ramifiée, de préférence de C6 à C25, un aryle substitué ou non substitué, tel que phényle, benzyle ou un hétérocycle ; X représente un halogène tel que iode, brome, fluor ou chlore, un groupement sulfonyle tel que éthyl- et aryl s ulfonyles - parmi les oxydes d'amines, de formule générale (V): dans laquelle R représente un radical alkyle à longue chaîne linéaire ou ramifiée, de préférence de C6 à C25, un aryle substitué ou non substitué, tel que phényle, benzyle ou un hétérocycle ;X représente un halogène tel que iode, brome, fluor ou chlore, un groupement sulfonyle tel que éthyl- et arylsulfonyles. Selon l'invention on peut additionner plusieurs agents tensioactifs pour stabiliser le latex et notamment un mélange de tensioactifs cationiques, un mélange de tensioactifs non ioniques ou un mélange de tensioactifs cationiques et non ioniques. La quantité d'agent tensioactif additionnée pour un litre de copolymère représentée par QT, est définie par l'équation SL QT = Tr ~~~~~~ 100.Ao dans laquelle QT est le nombre de molécules de l'agent tensioactif Ao est l'aire spécifique occupée en 2/molécule SL est la surface développée par un litre de copolymère, exprimée en m2, et définie par l'équation suivante 6P SL= ~~~~~~ DP avec :. P égal au poids du copolymère dans un litre de suspension, en m2 D D égal au diamètre de la particule de copolymère, en um p p égal à la masse volumique du copolymère, en g/l. La quantité d'agent tensioactif est donc une fonction de la taille des particules du copolymère, de la nature du monomère portant les groupements précurseurs, du taux de solide du latex, de la nature de l'agent tensioactif et de la force ionique du milieu. La quantité préférentielle d'agent tensioactif à additionner est comprise dans l'intervalle des valeurs de QT, pour lesquelles Tr est au moins de 15 %, de préférence compris entre 25 et 500 % et notamment entre 25 et 75 %. Un autre objet de la présente invention est une dispersion d'un copolymère cationique intermédiaire présentant en surface des groupements précurseurs de groupements fonctionnels, comprenant un agent tensioactif non ionique ou cationique, ce dernier étant préférentiellement choisi parmi les agents tensioactifs cités ci-dessus. La quantité d'agent(s) tensioactif(s) utilisée pour un litre de copolymère est représentée par QT ayant la même définition que précédemment. Par une hydrolyse en milieu neutre ou basique, les groupements précurseurs de ce produit intermédiaire pourront être hydrolysés, libérant les groupements fonctionnels recherchés. L'invention vise également une dispersion en milieu neutre ou basique, d'un copolymère final présentant en surface, des groupements fonctionnels libres, comprenant un agent tensioactif non ionique ou cationique, de préférence choisi parmi les agents tensioactifs mentionnés ci-dessus. La quantité d'agent(s) tensioactif(s) utilisée pour un litre de copolymère est représentée par QT ayant la même définition que précédemment. La présente invention vise aussi une dispersion en milieu neutre ou basique d'un copolymère final, c'est-à-dire portant des groupements fonctionnels en surface, supportant ou attachant un composé biologiquement actif couplé aux groupements fonctionnels du copolymère. Ce dernier peut intervenir dans un processus immunologique et être notamment un fragment d'anticorps. L'invention est à présent décrite plus en détail par les exemples suivants, donnés à titre d'illustration mais qui ne sont en aucun cas limitatifs, et en référence au dessin annexé dans lequel Figure 1 est une représentation de l'intensité colorimétrique (D.O) développée par la réaction entre un latex référencé ci-après SC14 et le réactif d'Ellman, en fonction du temps, la courbe a) correspondant au latex SC14 stabilisé par un agent tensioactif non ionique et la courbe b) correspondant au latex SCl4 stabilisé par un agent tensioactif cationique. Figure 2 est une représentation du rendement de la réaction de couplage selon la méthode d'Ellman en fonction du temps, à partir du latex SC14 stabilisé par un agent tensioactif non ionique à savoir TRITON selon courbe a), NONIDET P40 selon courbe b) et TWEEN selon courbe c). Figure 3 est une repésentation du rendement du couplage de fragments d'anticorps sur le latex SC14 en fonction de la concentration en fragments. EXEMPLE 1: Préparation de latex contenant des groupements fonctionnels de surface a) Protocole général On introduit dans un réacteur muni d'une double enveloppe chauffante, d'un réfrigérant, d'un agitateur mécanique et d'une sonde de température, un mélange composé d'eau, de monomère portant des groupements précurseurs, de styrène et éventuellement de sulfate de magnésium heptahydraté, dans des quantités appropriées, et on laisse le mélange sous agitation jusqu'à ce que la température se stabilise à environ 70"C. On introduit alors dans le réacteur une quantité déterminée d'un amorceur cationique qui entraîne le début de la polymérisation et la réaction se poursuit jusqu'à consommation complète du styrène. La cinétique de polymérisation est suivie par prélèvements successifs au cours du temps. b) Préparation de latex intermédiaire contenant des groupements précurseurs de fonction thiol On dissout dans 175 g d'eau, 0,5 g de monomère portant des groupements précurseurs, à savoir le chlorure de vinylbenzylisothiouronium et on ajoute au mélange obtenu 40 g de styrène (Janssen Chimica, France). Le mélange est introduit dans un réacteur du type décrit ci-dessus et soumis à une agitation à 350 tours par minute jusqu'à ce que la température atteigne 70"C. Une fois la température stabilisée à 70"C, on ajoute une solution de 0,14 g de dihydrochlorure de 2,2'-azobis-(2-amidino-propane) comme amorceur dans 5 ml d'eau. Après deux heures de polymérisation, on obtient des particules de 66,4 nm. La conversion est de 100 % et le taux de solide du latex est d'environ 20 %. On répète le protocole tel que décrit ci-dessus en diminuant de moitié la quantité de monomère portant des groupements précurseurs et en ajoutant de 0,1 g à 0,7 g de sulfate de magnésium heptahydraté. En fin de polymérisation, on obtient des particules dont le diamètre augmente avec la force ionique, de 100 nm à 274 nm, et un latex présentant un taux de solide d'environ 20 %. c) Préparation de latex intermédiaires contenant des groupements précurseurs de fonction amine On dissout dans 175 g d'eau, 0,37 g de monomère portant des groupements précurseurs, à savoir l'hydrochlorure de l'aminométhyl-styrène et 0,02 g de sulfate de magnésium heptahydraté. Le mélange est introduit dans un réacteur et soumis à agitation à 350 tours par minute, jusqu'à ce que la température se soit stabilisée à 70"C. On introduit ensuite 40 g de styrène (Janssen Chimica, France) et l'on attend que la température du mélange se stabilise à 70"C. On introduit alors 0,14 g d'amorceur dissous dans 5 ml d'eau pour le déclenchement de la réaction de polymérisation. En fin de polymérisation, on obtient des particules de 265 nm et le latex présente un taux de solide d'environ 20 %. EXEMPLE 2: Obtention de latex finaux stabilisés, après addition d'agents tensioactifs et hydrolyse Des latex préparés par copolymérisation du styrène et d'un monomère portant des groupements précurseurs, selon le procédé décrit en Exemple 1 ont été ramenés par concentration à un pourcentage en solide de 0,1 à 20 %. A ces suspensions de latex ont été ajoutées diverses quantités d'agents tensioactifs en fonction de la taille des particules, de la nature du monomère portant des groupements précurseurs, du taux de solide permettant d'obtenir un taux de recouvrement assurant la stabilité du latex final. L'agent tensioactif utilisé est un tensioactif non ionique, à savoir le t-octylphénoxypolyéthoxyéthanol commercialisé sous la marque TRITON X-405 (TX405), sous forme d'une solution aqueuse à 70 % de la société Sigma Chimica Company. Les solutions ont été soumises à agitation pendant quatre heures à température ambiante.Les résultats sont présentés dans les tableaux ci-après (1) (8 r3} [4) 0 (3) Latex M (5o) Fonction Taille des Taux de SL SO Tensioactif T S particules sofide (m2) (m2) SC1 5,50 thiol 57 10 10526 4214 10 40 suc14 1,46 thiol 256 10 2344 842 2 36 scls 1;;46 thiol 262 10 2290 842 2 37 SC35 1,50 thiol 1 700 5 429 842 2 200 NC3 0,92 amine 265 10 2264 1684 4 74 NC5 1,50 amine 424 5 708 2107 5 300 (1) SC1, SCl4, SC15 et SC35 résultant de la copolymérisation du styrène avec un monomère portant des groupements précurseurs de fonctions thiol NC3 et NC5 résultent de la copolymérisation du styrène avec un monomère portant des groupements précurseurs de fonctions aminées (2) M est la concentration du monomère à groupements précurseurs (g/l) S est la concentration du styrène (g/l) (3) SL et Tr ont les mêmes définitions que précédemment (4) SO est égal à la surface occupée par l'agent tensioactif (m2) De la même manière, on a stabilisé le latex SCl4 dilué jusqu'à 10 % en solide - d'une part, avec 4 g/l d'un agent tensioactif cationique, à savoir le bromure d'hexadécyltriméthylammonium (Fluka Chemica AG) - d'autre part, avec un agent tensioactif non ionique : trois tensioactifs non ioniques différents respectivement le t-octylphénoxypolyéthoxyéthanol (TRITON-405), ltoctylphénolpolyéthylèneoxyde (NONIDET P40 de la société BDH Chemicals Ltd) et le monolaurate de polyoxyéthylène sorbitanne (TWEEN 20 de la société Biorad), ont été expérimentés. EXEMPLE 3: Mise en évidence de la restauration des groupements fonctionnels de surface après hydrolyse des groupements précurseurs a) Groupement thiol Pour montrer la restauration des groupements thiol après hydrolyse, on utilise la méthode d'Ellman, telle que décrite ci-après, appliquée au latex SC14 préparé selon Exemple 1. A 4,5 ml d'un tampon à 50 mM, ont été ajoutés 0,5 ml du latex SC14 stabilisé par un agent tensioactif non ionique selon Exemple 2 et 0,1 ml d'une solution à 4 mg/ml d'acide 5,5'-dithiobis-2-nitrobenzoique (réactif d'Ellman). Pour déterminer les cinétiques de la réaction, 0,8 ml de parties aliquotes ont été prélevées et centrifugées à 16.000 g dans une centrifugeuse d'Eppendorff 5415. La densité optique (D.O) du surnageant a été mesurée à 412 nm par rapport à un blanc, qui est une dilution de 0,1 ml du réactif d'Ellman dans 5 ml de tampon. Le rendement de la réaction de couplage entre le groupement thiol et une molécule d'acide 5-thiol-2-nitrobenzoîque est le rapport entre la D.O d'un mélange de 0,1 ml de mercaptoethanol et de 0,1 ml de réactif d'Ellman dans 4,9 ml de tampon. Cette méthode va permettre de montrer la disponibilité des groupements thiol et de mettre en évidence l'importance du type d'agent tensioactif utilisé pour la stabilisation. Dans cette méthode, on utilise la capacité du réactif d'Ellman à réagir avec les groupements sulfhydriles de surface du latex pour donner un composé disulfure et un composé coloré comme représenté dans le schéma réationnel ci-dessous dans lequel A représente le réactif d'Ellman, B correspond au latex, C est le composé disulfure formé et D est le composé coloré. Lorsque la réaction se poursuit, la coloration jaune du surnageant s'intensifie et on peut mesurer la D.O du surnageant sur un spectrophotomètre à une longueur d'onde de 412 nm. Comme cela ressort du schéma réactionnel ci-dessus, l'intensité de couleur développée est proportionnelle au composé disulfure formé et en conséquence aux groupements thiol libres à la surface du latex. La même technique a été utilisée pour tester le latex SC14 stabilisé par un agent tensioactif cationique, le bromure d'hexadécyltriméthylammonium. Pour chacun des deux latex stabilisés l'un par l'agent tensioactif non ionique, l'autre par un agent tensioactif cationique, l'évolution de l'intensité colorimétrique développée en fonction du temps a été étudiée. Ainsi, selon Figure 1, la courbe a) représente l'intensité colorimétrique développée en fonction du temps pour un latex SC14 stabilisé par du Triton X-450 non ionique. Cette courbe confirme donc la restauration des groupements thiols de surface du latex après hydrolyse. La courbe b) correspond à la même représentation pour un latex SC14 stabilisé par le bromure d'hexadécyltriméthylammonium (cationique). La comparaison entre les courbes a) et b) de Fig. 1 fait apparaître que dans le cas d'une stabilisation avec un tensioactif cationique, en l'occurence le bromure d'hexadécyltriméthylammonium, le signal est inférieur à celui obtenu avec un tensioactif non ionique tel que le Triton. Ceci signifie que les tensioactifs non ioniques sont des stabilisants neutres vis-à-vis de la réaction de couplage, tandis que les tensioactifs cationiques semblent être inhibiteurs de cette réaction. Selon Fig. 2, sont reportés les résultats d'une étude sur le comportement de différents tensioactifs appartenant au même groupe d'agents tensioactifs non ioniques, sur la stabilisation du latex SC14: la courbe a) correspond au TRITON, la courbe b) au NONIDET P40 et la courbe c) au TWEEN. Cette figure met en évidence un meilleur rendement de couplage à partir du latex SC14 stabilisé par TRITON, qui permettrait une obtention rapide et avec un rendement élevé des groupements fonctionnels. b) Groupements amine On a mis en évidence la disponibilité des fonctions amines après stabilisation de latex aminés avec du Triton X 405, selon le protocole décrit ci-dessous, qui est une adaptation au latex de la méthode décrite par T.T. Ngo (Journal of Biochemical and Biophysical Methods 12,349) (1986). A 0,5 ml de latex à 5 %, on ajoute 0,5 ml de tampon carbonate (pH 8,2, 0,1 mM), 10 ijl d'une solution 0,5 M de N-succinimidyl 3-(2-pyridyldithio) propionate (SPDP) dans du dioxanne et 1 grain de 4-diméthylaminopyridine (DMAP). On agite 100 minutes à température ambiante, puis on centrifuge le latex et on récupère le surnageant. Les latex sont resuspendus dans 1 ml de tampon carbonate (pH 8,2, 0,05 mM) et centrifugés de nouveau. Le surnageant est conservé et on reprend le culot comme précédemment. On ajoute à chaque surnageant et à la suspension de latex 0,1 ml d'une solution de dithiothreitol (DTT) (0,5 mM). On agite 30 minutes à température ambiante, on centrifuge les latex et on récupère les surnageants.Les trois surnageants de chaque latex sont dilués au 1/20ème dans un tampon carbonate (pH 8,2, 0,1 mM) et on lit la densité optique à 343 nm contre un blanc contenant la même quantité de DTT. Le même traitement est réalisé avec du SPDP hydrolysé au préalable par 10 ,ul d'éthanolamine pour évaluer la valeur de l'adsorption éventuelle du réactif par le latex. Le schéma de la réaction est décrit ci-dessous La pyridine-2-thione est un indicateur qui absorbe la lumière de longueur d'onde égale à 343 nm. Les résultats pour les latex précédemment décrits NC5 et NC3 sont respectivement 70 ueq/g de latex sec et 40 lleq/g de latex sec. Ceci représente dans chacun de ces cas, environ 70 % de disponibilité par rapport aux quantités introduites au cours de la synthèse du latex. c) Hypothèse sur le rôle stabilisateur de l'agent tensioactif dans les latex Les tensioactifs non ioniques ou cationiques présentent une partie hydrophobe et une partie hydrophile. Les tensioactifs par leur partie hydrophobe s'adsorbent sur la surface du copolymère par interaction hydrophobe. Lorsqu'on utilise des tensioactifs non ioniques, la stabilisation des particules de copolymères serait due à un phénomène d'encombrement stérique. En d'autres termes, lorsque les molécules de tensioactifs non ioniques sont adsorbées à la surface des particules du copolymère par leur partie hydrophobe, leur queue hydrophile occupe un certain espace du milieu aqueux, empêchant toute approche d'autres particules de copolymère stabilisées. On empêche ainsi l'agrégation des particules de copolymères. Lorsqu'on utilise des tensioactifs cationiques, leur queue hydrophile est porteuse de charges positives et l'agrégation des particules de copolymères serait empêchée par une répulsion électrostatique des charges positives entre elles. EXEMPLE 4: Utilisation des latex stabilisés selon l'invention pour immobiliser des protéines A titre d'exemple pour cette application, on utilisera des fragments Fab obtenus à partir d'anticorps polyclonaux anti-protéine C réactive (Biomérieux, France) digérés par de la pepsine à 37"C pour donner le fragment F(ab')2. La réduction de ces fragments avec de la mercaptoéthylamine fournit des fragments Fab bruts. La purification a été achevée par HPLC (Kontron Instruments) après concentration. a) Couplage de fragments d'anticorps anti-protéine C réactive 0,1 ml d'une suspension à 10 % en solide de latex SC14 stabilisé selon l'invention a été ajoutée à une solution de fragments d'anticorps dans un tampon Tris (pH 9,2, 50 mM) pour obtenir une solution à 1 % en solide. Les flacons ont été soumis à rotation pendant 4 heures à température ambiante. Après centrifugation, les surnageants ont été enlevés et les latex ont été resuspendus dans NaCI 0,15 M BSA 10g/l (albumine de sérum de bovin), et un tampon glycine à 50 mM. La quantité de protéines restant dans les surnageants a été mesurée en utilisant le test de Bradford. La différence entre la concentration initiale et celle dans les surnageants donne la quantité de fragments Fab immobilisés sur les particules de latex. Les résultats d'une étude portant sur le rendement du couplage entre des fragments d'anticorps et le latex SC14 stabilisé par TRITON, en fonction de la concentration en fragments sont représentés en Fig. 3. Ils montrent que sur cette gamme de concentration, la saturation du latex n'est pas atteinte. Avec des latex conventionnels, lors de l'immobilisation de fragments Fab d'anticorps, soit par liaison covalente soit par adsorption passive, les latex floculent énormément. Avec les latex de l'invention, on obtient des colloldes stables. b) Activité immunologigue des latex selon l'invention L'évalutation a été faite avec un conjugué Fab-peroxydase et de l'ortophénylènedîamine comme substrat. La détection de la réaction enzymatique a été faite par lecture des D.O à 492 nm. L'activité immunologique des fragments d'anticorps liés a été mesurée. La sensibilité correspond environ à une concentration de 500 pg/l d'antigènes (Protéine C-réactive). En pratique, dans les essais de diagnostic, il n'est pas nécessaire d'atteindre un niveau aussi faible pour ce paramètre. REVENDICATIONS 1/ Procédé pour préparer une émulsion aqueuse d'un copolymère présentant des groupements fonctionnels en surface consistant - à effectuer une copolymérisation entre au moins un monomère de type vinylique ou styrénique et un monomère portant au moins un groupement précurseur cationique, en présence d'un amorceur, - à hydrolyser en milieu neutre ou basique, les groupements précurseurs cationiques pour libérer les groupements fonctionnels caractérisé en ce qu'entre les étapes de copolymérisation et d'hydrolyse ou au plus tard pendant l'étape d'hydrolyse, on additionne au moins un agent tensioactif pour obtenir après hydrolyse un copolymère sous forme de latex stabilisé. 2/ Procédé selon la revendication 1, caractérisé en ce que l'agent tensioactif est non ionique et est choisi parmi - les agents tensioactifs comportant une fonction ester tels que les esters de glycol et d'acide gras, les esters de glycérol et d'acide gras, les esters de polyglycérol et d'acide gras, les esters de polyéthylèneglycol et d'acide gras, les esters de saccharose et d'acides gras, les esters de saccharose et de triglycérides, les esters de sorbitanne et d'acides gras et les esters de sorbitanne polyoxyéthyléné - les agents tensioactifs comportant la fonction éther, tels que les éthers de polyoxyéthylèneglycol et d'alkylphénol et les éthers de polyoxyéthylèneglycol et d'alcool gras - les agents tensioactifs à fonction amide - les sucres glycosylés tels que les alkylglycosides et les alkylthioglycosides - les agents tensioactifs de formule générale (I) H(OCH2CH2)a(OCH 2CH(CH3))b(OCH2CH2 c OH (I) dans laquelle a, b, c, représentent des nombres entiers et a et c statistiquement sont des nombres entiers identiques. 3/ Procédé selon la revendication 2, caractérisé en ce que l'agent tensioactif est un ester de sorbitanne polyoxyéthyléné, et notamment le monolaurate de polyoxyéthylène sorbitanne. 4/ Procédé selon la revendication 2, caractérisé en ce que l'agent tensioactif est le t. octylphénoxypolyéthoxyéthanol ou l'octylphénolpolyéthylèneoxyde. 5/ Procédé selon la revendication 1, caractérisé en ce que l'agent tensioactif est cationique et est choisi parmi - les dérivés à azote aliphatique, tels que les sels d'ammonium quaternaire de formule générale (II) dans laquelle r 1 o r2 r3 chacun indépendamment représente des radicaux alkyles à chaîne courte tels que C1, C2, C3 ; R représente un radical alkyle à longue chaîne linéaire ou ramifiée, de préférence de C6 à C25, un aryle substitué ou non substitué, tel que phényle, benzyle ou un hétérocycle ;X représente un halogène tel que iode, brome, fluor ou chlore, un groupement sulfonyle tel que éthyl et aryl sulfonyles, - les dérivés à azote hétérocyclique, notamment les sels d'alkylpyridinium, de formule générale (III) dans laquelle R représente un radical alkyle à longue chaîne linéaire ou ramifiée, de préférence de C6 à C25, un aryle substitué ou non substitué, tel que phényle, benzyle ou un hétérocycle ; X représente un halogène tel que iode, brome, fluor ou chlore, un groupement sulfonyle tel que éthyl et aryl sulfonyles, - les sels d'alkylquinolinium, de formule générale (IV) dans laquelle R représente un radical alkyle à longue chaîne linéaire ou ramifiée, de préférence de C6 à C25, un aryle substitué ou non substitué, tel que phényle, benzyle ou un hétérocycle ;X représente un halogène tel que iode, brome, fluor ou chlore, un groupement sulfonyle tel que éthyl et aryl sulfonyles, - les oxydes d'amines, de formule générale (V) dans laquelle R représente un radical alkyle à longue chaîne linéaire ou ramifiée, de préférence de C6 à C25, un aryle substitué ou non substitué, tel que phényle, benzyle ou un hétérocycle ; X représente un halogène tel que iode, brome, fluor ou chlore, un groupement sulfonyle tel que éthyl et aryl sulfonyles. 6/ Procédé selon la revendication 1, caractérisé en ce qu'on additionne plusieurs agents tensioactifs cationiques et/ou non ioniques. 7/ Procédé selon l'une quelconque des revendications 1 à 6, caractérisé en ce que la quantité d'agents tensioactifs additionnés pour un litre de copolymère est représentée par QT définie par l'équation SL QT = Tr . 100.Ao dans laquelle QT est le nombre de molécules de l'agent tensioactif Tr est le taux de recouvrement du copolymère par l'agent tensioactif Ao est l'aire spécifique occupée par une molécule agent tensioactif (À2/molécule) SL est la surface développée par un litre de copolymère (m2) le taux de recouvrement Tr est au moins de 15 %, de préférence compris entre 25 et 500 % et avantageusement entre 25 et 75 96. 8/ Dispersion aqueuse d'un copolymère cationique intermédiaire présentant en surface des groupements précurseurs de groupements fonctionnels, caractérisée en ce qu'elle comprend un agent tensioactif non ionique ou cationique. 9/ Dispersion selon la revendication 4, caractérisée en ce que la quantité d'agent tensioactif utilisée pour un litre de copolymère, représentée par QT, est définie par l'équation SL QT = Tr. 100.Ao QT est le nombre de molécules de l'agent tensioactif Tr est le taux de recouvrement du copolymère par l'agent tensioactif Ao est l'aire spécifique occupée par une molécule d'agent tensioactif (A2) SL est la surface développée par un litre de copolymère, (m2) le taux de recouvrement Tr étant au moins de 15 %, de préférence compris entre 25 et 500 %, et notamment entre 25 et 75 %. 10/ Dispersion aqueuse en milieu neutre ou basique d'un copolymère final présentant des groupements fonctionnels en surface, caractérisée en ce qu'elle comprend un agent tensioactif non ionique ou cationique. 11/ Dispersion selon la revendication 6, caractérisée en ce que la quantité d'agent tensioactif utilisée pour un litre de copolymère est représentée par QT définie par l'équation SL QT = Tr. 100.Ao dans laquelle QT est le nombre de molécules de l'agent tensioactif Tr est le taux de recouvrement du copolymère par l'agent tensioactif Ao est l'aire spécifique occupée par une molécule d'agent tensioactif, en R2/molécule SL est la surface développée par un litre de copolymère en m2, le taux de recouvrement Tr étant au moins de 15 %, de préférence compris entre 25 et 500 96 et avantageusement entre 25 et 75 96. 12/ Dispersion selon les revendications 10 ou 11, caractérisée en ce qu'elle supporte un composé biologiquement actif couplé aux groupements fonctionnels du copolymère. 13/ Dispersion selon la revendication 12, caractérisée en ce que le composé biologiquement actif est un fragment d'anticorps.